(57)【特許請求の範囲】
【請求項１】
透液性表面シートと不透液性裏面シートとの間に吸収体が介在されるとともに、外面側にホットメルト接着剤によるズレ止め用粘着層が設けられた挿入式使い捨て吸収性物品において、
前記不透液性裏面シートの外面側に不織布を備えるとともに、前記不織布の目付け量が１４〜１８g/m2であり、前記不透液性裏面シートの目付け量が１５〜１８g/m2であり、前記不透液性裏面シートおよび不織布からなる合わせた二層シートの透気度が３０〜６０cc/10minであり、
前記挿入式使い捨て吸収性物品の前側および後側では、前記不透液性裏面シート、前記不織布及び透液性表面シートが共に延在し、吸収体の存在しないエンドフラップが形成され、前記ホットメルト接着剤として、１４０℃加温時の粘度が５０００〜１００００(cps)である物性値のものを用いて、前記不織布の外面に、１条又は複数条のズレ止め用粘着層が前記挿入式使い捨て吸収性物品の長手方向全長に亘って、不織布側に適度な浸透を示しながら、均一でかつ連続的な膜で形成してあることを特徴とする挿入式使い捨て吸収性物品。
【発明の詳細な説明】
【０００１】
【発明の属する技術分野】
本発明は、特にショーツまたはパンツの内部に挿入して使用する挿入式使い捨て吸収性物品に関する。
【０００２】
【従来の技術】
一般的に使用されている使い捨て紙おむつとは別に、下着等の内部に挿入して使用する挿入式使い捨て吸収パッドが知られている。
【０００３】
この種の挿入式使い捨て吸収パッドは、使用面側を覆う有孔または無孔不織布または有孔プラスチックフィルムからなる透液性トップシートと、吸収性物品の外面側を覆うプラスチックフィルムからなる不透液性バックシートと、前記透液性トップシートと不透液性バックシートとの間に介在された綿状パルプ等からなる吸収体とから主に構成されるもので、外面側には１条または複数条のズレ止め用粘着層が形成され、下着等に挿入した際に、外面側が下着等に接着し、容易に位置ズレしないようになっている。
【０００４】
【発明が解決しようとする課題】
しかしながら、挿入式使い捨て吸収パッドの裏面側シートとしてプラスチックフィルムを使用する場合には、手触り感が悪いとともに、着用者がガサツキ感を感じるなどの問題がある。また、外観的にもプラスチックフィルム面から醸し出される冷たい感じを克服できていない。さらには、非通気性フィルムを使用しているため、ムレやカブレの原因となっているなどの問題があった。
【０００５】
そこで本発明の主たる課題は、手触り感が良好で着用時のガサツキ感が無く、外観的にも見栄えの良いなどの利点を備える挿入式使い捨て吸収パッドを提供することにある。
【０００６】
【課題を解決するための手段】
前記課題を解決するために請求項１に係る本発明として、透液性表面シートと不透液性裏面シートとの間に吸収体が介在されるとともに、外面側にホットメルト接着剤によるズレ止め用粘着層が設けられた挿入式使い捨て吸収性物品において、
前記不透液性裏面シートの外面側に不織布を備えるとともに、前記不織布の目付け量が１４〜１８g/m2であり、前記不透液性裏面シートの目付け量が１５〜１８g/m2であり、前記不透液性裏面シートおよび不織布からなる合わせた二層シートの透気度が３０〜６０cc/10minであり、
前記挿入式使い捨て吸収性物品の前側および後側では、前記不透液性裏面シート、前記不織布及び透液性表面シートが共に延在し、吸収体の存在しないエンドフラップが形成され、前記ホットメルト接着剤として、１４０℃加温時の粘度が５０００〜１００００(cps)である物性値のものを用いて、前記不織布の外面に、１条又は複数条のズレ止め用粘着層が前記挿入式使い捨て吸収性物品の長手方向全長に亘って、不織布側に適度な浸透を示しながら、均一でかつ連続的な膜で形成してあることを特徴とする挿入式使い捨て吸収性物品が提供される。
【０００７】
本請求項１に係る発明においては、前記不透液性裏面シートの外面側に不織布を備えるとともに、前記不織布の目付け量が１４〜１８g/m2とされる。外面側に不織布を設けるため、冷たい感触を与えるプラスチックシートの外観および触感が改善されるようになる。また、前記不織布として特に、手触り感を柔軟なものとするために、比較的目付量の小さい不織布が、具体的には目付量が１４〜１８g/m２の不織布が用いられている。
【０００８】
また、ホットメルト接着剤として、１４０℃加温時の粘度が５０００〜１００００(cps)である物性値のものを用いて前記ズレ止め用粘着層を形成してある。
【０００９】
使い捨て吸収性物品の外面を不織布にすると、ズレ止め用ホットメルト接着剤を塗布した際、このズレ止め用ホットメルト接着剤が不織布の繊維間に入り込み、接着剤として機能する部分が表面の繊維に担持されたごく僅かの接着剤のみとなり、粘着力が極端に低下する傾向が見られるとともに、前記不透液性バックシートが通気性を有する場合には、湿気が抜け出る際に、ズレ止め用ホットメルト接着剤の表面に水分を与えるため、粘着力が低下してしまい、吸収パッドが下着からずれ易くなるとともに、ヨレやめくれの原因となるなどの問題が発生するため、高粘性のホットメルト接着剤、具体的には１４０℃加温時の粘度が５０００〜１００００(cps)である物性値のものを用いることにより、不織布の繊維中に浸透することが無く、表面に均一なホットメルト接着剤による膜を形成できるようになる。
【００１０】
また、前記不透液性裏面シートの目付け量が１５〜１８g/m2であり、前記不透液性裏面シートおよび不織布からなる合わせた二層シートの透気度が３０〜６０cc/10minのものが用いられている。
【００１１】
ムレやカブレを防止するために、前記不透液性裏面シートとして、遮水・透湿性シートを使用するとともに、不透液性裏面シートおよび不織布からなる合わせた二層シートの透気度が３０〜６０cc/10minのものを使用する。これによって、体液の臭いや湿り感を無くしながら、ムレやカブレを防止できるようになる。
【００１２】
【発明の実施の形態】
以下、本発明の実施の形態について図面を参照しながら詳述する。
図１は本発明に係る挿入式使い捨て吸収パッドの一部破断展開図であり、図２は背面図、図３は図１のIII−III線矢視図である。なお、図中、×印は接着部位を示す記号である。
【００１３】
図１において挿入式使い捨て吸収パッドは、使用面側を覆う透液性トップシート２と、吸収性物品の外面側を覆う不透液性バックシート（防水フィルム）１と、この不透液性バックシート１の外面側に貼付された外装用不織布５と、前記透液性トップシート２と不透液性バックシート１との間に介在された綿状パルプ等からなる吸収体３と、吸収性物品の両側部にそれぞれ表面側に起立する立体ギャザーＢＫを形成するギャザーシート４とから主に構成されている。
【００１４】
吸収パッドの前側および後側では、前記不透液性バックシート１、外装用不織布５および透液性トップシート２が共に延在し、吸収体３の存在しないエンドフラップＥＦが形成され、両側部では前記不透液性バックシート１、外装用不織布５およびギャザーシート４により吸収体３の存在しないサイドフラップＳＦが形成されている。
【００１５】
以下、具体的に詳述すると、
前記不透液性バックシート１は、ポリエチレンまたはポリプロピレン等のプラスチックフィルムなどを使用することができ、吸収体３の周囲より外方に延在して長方形状を成しており、その側方延在部は後述するギャザーシート４の側部とともに、吸収体の存在しないサイドフラップ部ＳＦを構成している。前記不透液性バックーシート１としては、ムレ防止の点から透湿性を有するものが用いられている。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。前記不透液性バックシート１としては、手触り感を柔軟なものとするために、比較的目付量の小さいフィルムが、具体的には目付量が１５〜１８g/m２のフィルムが用いられている。
【００１６】
また、前記不透液性バックシート１の外面には、冷たい感触を与えるプラスチックシートの外観および触感を改善するための外装用不織布５が貼付されている。この外装用不織布５としては、手触り感を柔軟なものとするために、比較的目付量の小さい不織布が、具体的には目付量が１４〜１８g/m２のフィルムが用いられている。この場合、目付量が１４g/m２未満の場合は、不透液性バックシート１が透けてしまうとともに、外観的かつ触感的にも好ましいものが得られない。また、１８g/m２を超える場合には、吸収体３の外面を覆う不透液性バックシート１および外装用不織布５が全体として厚く成り過ぎてゴワ付き感が出てしまうとともに、コスト的に不経済となってしまう。
【００１７】
前記外装用不織布５の外面には、図２に示されるように、本吸収パッドを下着に貼着するために、１条または複数条の、図示例では２条のズレ止め用粘着層６，６が形成され、下着等に挿入した際に、下着に貼着し容易に位置ズレしないようになっている。
【００１８】
前記粘着層６，６を形成する接着剤として、本吸収パッドでは特に、１４０℃加温時の粘度が５０００〜１００００(cps)である物性値のホットメルト接着剤を用いている。このホットメルト接着剤は、図５に示されるように、従来より一般的にズレ止め用として使用されているホットメルト接着剤と比較すると、かなり高い粘性を示すものが使用されている。因みに、１４０℃加温時の粘度は２９００(cps)である。
【００１９】
前記粘性を示すホットメルト接着剤をズレ止め用粘着剤として使用することにより、外装用不織布５の上面に塗工しても、図４に示されるように、不織布の繊維中に浸透することが無く、表面に均一なホットメルト接着剤による膜を形成するようになるため、後述の実施例に示すように高い接着強度を示すようになる。この場合、１４０℃加温時の粘度を基準としているのは、ホットメルト接着剤の塗工時温度が概ね１４０℃前後であるからである。１４０℃加温時の粘度が５０００(cps)未満である場合には、ホットメルト接着剤が不織布へ浸透することが多くなり、不織布上に歩留まることが少なく、所望の接着力を得るためには多量のホットメルト接着剤が必要となり好ましくない。また、１４０℃加温時の粘度が１００００(cps)を超える場合には、ホットメルトが不織布内部に浸透しないで不織布表面上に残る状態となるため、使用後のパッドを除くとき下着に付着することとなり好ましくない。
【００２０】
外装用不織布５の表面に均一でかつ連続的な膜として形成された粘着層６は、吸収体３から外部に発散される湿気を通過させることがないため、従来のように使用中に粘着力が低下することも無くなる。
【００２１】
前記不透液性バックシート１および外装用不織布５からなる二層シートの透気度は、JIS P 8117試験による透気度試験において３０〜６０cc/10minであることが望ましい。通気度が３０cc/10min未満である場合には、ムレやカブレが生じ易く装着感を損なうようになる。また、透気度が６０cc/10minを超える場合には、体液の臭いや下着への湿り感を与えるようになるため好ましくない。なお、前記JIS P 8117試験は、図６および図７に示される試験器Ｓによって行われる透気度試験方法を規定したものであり、試験器Ｓは内部に空気の吐出用円筒１４を有するとともに、所定量の油１３を満たした外筒１１と、この外筒１１の内部に挿入され、かつ上下方向に自由に摺動可能な内筒１２とから構成され、前記外筒１１の下側に直径２８．６mmφ±０．１mm（平均面積６４５mm２)の円孔をもった締付板の間に試験片を押さえて空気圧力を与える構造となっている。
【００２２】
測定は、先ず内筒１２を外し、試験片１５を締め付け、内筒１２を外筒１１中に挿入し静かに下降させ油中に浮かせる。そして、下降動作が安定した状態で、内筒１２に刻まれている目盛りで０〜１００mlまでの目盛りが外筒１１の縁を通過するのに要する秒数をストップウォッチなどで測定し、１０分間当たりの通気量(cc)に換算する。
【００２３】
一方、前記透液性トップシート２は、例えば有孔または無孔の不織布や孔開きプラスチックシート等が用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維とすることができる。
【００２４】
前記不透液性バックシート１および透液性トップシート２の間に介在される吸収体３は、体液を吸収・保持し得るものであれば良く、通常はフラッフ状パルプ中に吸水性ポリマー粉末を混入したものが吸収機能および価格の点から好適に使用される。この吸収体３は、形状保持および後述のごとく、股間部での吸収能を向上させるためにクレープ紙により覆うのが望ましい。
【００２５】
前記吸収パッド表面の両側部にはそれぞれ、長手方向に沿って使用面側に突出する左右一対の立体ギャザーＢＫが形成されている。
【００２６】
この立体ギャザーＢＫは、詳細には図３に示されるように、不透液性バックシート１に対応してサイドフラップ部ＳＦまで延在して設けられたギャザーシート４の内側シート部分により構成されている。具体的には、ギャザーシート４の内方側に自由端部を形成し、その先端を二重に折り返すとともに、内部に１または複数本の、図示例では１本の弾性伸縮部材９を配設することにより、表面側に起立する立体ギャザーＢＫが形成されている。
【００２７】
前記ギャザーシート４の形成材料としては、プラスチックシートやメルトブローン不織布を使用することもできるが、肌への感触性の点で、不織布にシリコン系、パラフィン金属系、アルキルクロミッククロイド系撥水剤などにより撥水処理をしたものが好適に使用される。
【００２８】
他方、立体ギャザーＢＫの外側に存在するサイドフラップＳＦには、ギャザーシート４と不透液性バックシート１との間に吸収性物品の長手方向に沿って１または複数本の、本例では１本の弾性伸縮部材８がホットメルト接着剤などにより固着され、その伸縮力によりひだ状でかつ表面側に起立する平面ギャザーが形成されている。前記弾性伸縮部材８，９としては、通常使用されるスチレン系ゴム、オレフィン系ゴム、ウレタン系ゴム、エステル系ゴム、ポリウレタン、ポリエチレン等の素材を用いることができる。
【００２９】
以上、挿入式使い捨て吸収パッドの例により、本発明を説明したが、本発明は生理用ナプキン、おりものシート、失禁パッドなどに対しても同様に適用可能である。
【００３０】
【実施例】
本実施例では、従来品に使用されている粘度物性のホットメルト接着剤（図５の従来品）と本発明において使用される高粘性のホットメルト接着剤（図５の本発明使用品）とについて、それぞれ不織布に対する接着強度を調べた。具体的には、所定量の従来ホットメルト接着剤および本発明に係るホットメルト接着剤のそれぞれについて、スロットコーティングによって剥離処理を施したズレ止め剥離紙に４０mm幅で塗布し、塗布後の剥離紙をポリエチレンシートと貼り合わせ、ホットメルト接着剤をポリエチレンシートに転移させる。そして、ホットメルト接着剤を転移させたポリエチレンシートと不織布サンプルを２kgのローラーを用いて加圧して貼り合わせ（片道２回）、貼り合わせた試験片を４０mmの長さにカットし、これを３００mm/minの速度で９０°剥離し、接着強度を調べた。
【００３１】
なお、不織布は繊度の異なるＡ不織布とＢ不織布の２種類とし、従来品のホットメルト接着剤については塗工量100g/m２の１種類とし、本発明に係るホットメルト接着剤については、塗工量100g/m２、50g/m２の２種類とした。その結果を表１に示す。
【００３２】
【表１】
0004729198.tif 000002
【００３３】
表１から、高粘度のホットメルト接着剤を使用することにより、ズレ止めホットメルト接着剤が通気性フィルムに貼り合わせた不織布へ適度に浸透しながら均一に形成されるようになり、吸収パッドが下着に対して高いズレ止め効果を持つことが判明した。また、吸収パッドを下着から外す際、ホットメルト接着剤が下着に残らないことも確認された。
【００３４】
【発明の効果】
以上詳説のとおり本請求項１に係る発明によれば、手触り感が良好で着用時のガサツキ感が無く、外観的にも見栄えの良い挿入式使い捨て吸収性物品が得られるようになる。
【００３５】
請求項２に係る発明によれば、上記効果に加えて、外面が不織布であっても、粘着力の低下がないとともに、不透液性バックシートが透湿性を有する場合であっても、湿気によって粘着力を低下させることがないズレ止め用粘着層を有する挿入式使い捨て吸収性物品が得られる。
【００３６】
請求項３に係る発明によれば、上記効果に加えて、ムレやカブレが防止できるとともに、体液の臭いや湿り感の少ない挿入式使い捨て吸収性物品が得られる。
【図面の簡単な説明】
【図１】  本発明に係る挿入式使い捨て吸収パッドの一部破断展開図である。
【図２】  その背面図である。
【図３】  図１のIII−III線矢視図である。
【図４】  粘着層６形成部の要部拡大断面図である。
【図５】  ズレ止め粘着層を形成するホットメルト接着剤の粘度物性グラフである。
【図６】  透気度試験器Ｓの外観図である。
【図７】  透気度試験器Ｓの縦断面図である。
【符号の説明】
１…不透液性バックシート、２…透液性トップシート、３…吸収体、４…ギャザーシート、５…外装用不織布、６…ズレ止め粘着層、８…弾性伸縮部材、９…先端部弾性伸縮部材、ＢＫ…立体ギャザー、ＳＦ…サイドフラップ部
【図１】
0004729198.tif 000003
【図２】
0004729198.tif 000004
【図３】
0004729198.tif 000005
【図４】
0004729198.tif 000006
【図５】
0004729198.tif 000007
【図６】
0004729198.tif 000008
【図７】
0004729198.tif 000009